(57)【要約】【課題】  ポリウレタン樹脂を溶媒により抽出した際、溶出する抽出物量の少ないポリウレタン樹脂を提供すること。【解決手段】  ジフェニルメタンジイソシアネート（Ａ）と、モノオール化合物（Ｂ）との反応生成物であるアロファネート基含有ポリイソシアネートプレポリマー（Ｃ）と、シロキサン化合物（Ｄ）を特定量含むことを特徴とするアロファネート基含有ポリイソシアネート組成物を用いることにより解決する。【選択図】  なし【特許請求の範囲】
【請求項１】
ジフェニルメタンジイソシアネート（Ａ）と、モノオール化合物（Ｂ）との反応生成物であるアロファネート基含有ポリイソシアネートプレポリマー（Ｃ）と、シロキサン化合物（Ｄ）とを含むアロファネート基含有ポリイソシアネート組成物であって、シロキサン化合物（Ｄ）をアロファネート基含有ポリイソシアネートプレポリマー（Ｃ）中に１〜１００ｐｐｍ含むことを特徴とするアロファネート基含有ポリイソシアネート組成物。
【請求項２】
モノオール化合物（Ｂ）が、脂肪族モノアルコール及びポリオキシプロピレングリコールモノアルキルエーテルからなる群より選ばれる少なくとも一種を含むことを特徴とする請求項１に記載のアロファネート基含有ポリイソシアネート組成物。
【請求項３】
請求項１又は２に記載のアロファネート基含有ポリイソシアネート組成物と、ポリオール成分とを含むポリウレタン樹脂形成性組成物。
【請求項４】
請求項３に記載のポリウレタン樹脂形成性組成物の硬化物からなるシール材。
【請求項５】
請求項４に記載のシール材により封止されていることを特徴とする膜モジュール。
【発明の詳細な説明】
【技術分野】
【０００１】
本発明は、ジフェニルメタンジイソシアネートとモノオール成分から誘導されるアロファネート基含有ポリイソシアネートプレポリマーと、少なくとも一種のシロキサン化合物を含むアロファネート基含有ポリイソシアネート組成物に関するものである。
【背景技術】
【０００２】
中空糸或いは平膜を分離膜としたモジュールは、水処理等の産業分野、血液処理等の医療分野など多岐にわたって用いられている。特に、浄水器、人工腎臓、人工肺等の用途にあっては、その需要が極めて増大している。
【０００３】
一般に、中空状或いは平膜状繊維分離膜を用いたモジュールを収束した端部を接着固定する膜シール材として、常温での可撓性、接着性、及び耐薬品性に優れるポリウレタン樹脂が広く用いられている。
【０００４】
そのため、このような用途に用いられるポリウレタン樹脂に対して、膜モジュールの生産性を向上させるために、イソシアネート基末端プレポリマーやポリオールの低粘度化の要求が高まっている。
【０００５】
このようなポリウレタン樹脂として、例えば、イソシアネート成分として、液状化ジフェニルメタンジイソシアネートとヒマシ油またはヒマシ油誘導体ポリオールとから得られたポリイソシアネートプレポリマーをポリオールで硬化させて得られるポリウレタン樹脂が提案されている（例えば、特許文献１参照）。
【０００６】
また、ジフェニルメタンジイソシアネート（以下、ＭＤＩとも言う）とモノオールから誘導されるアロファネート基含有ポリイソシアネートプレポリマーは、低粘度かつ低温時におけるＭＤＩの析出が少なく、取り扱いが容易であることから、接着剤やシール材の分野において有用であり、広く応用されている。
【０００７】
ＭＤＩと脂肪族モノアルコールやポリオキシプロピレングリコールモノアルキルエーテルから誘導されるアロファネート基含有ポリイソシアネートプレポリマーが知られているが（例えば、特許文献２参照）、ＭＤＩとこれらのアロファネート体を用いたウレタン樹脂組成物では、ウレタン樹脂から溶出する抽出物が多いことが問題であり、解決が望まれている。
【先行技術文献】
【特許文献】
【０００８】
【特許文献１】特開昭５３−９８３９８号公報
【特許文献２】特開２００９−０３００５９号公報
【発明の概要】
【発明が解決しようとする課題】
【０００９】
本発明は以上のような事情に鑑みてなされたものであり、その目的は、ウレタン樹脂を溶媒により抽出した際、溶出する抽出物量の少ないウレタン樹脂を提供することである。
【課題を解決するための手段】
【００１０】
本発明者らは鋭意検討を重ねた結果、ＭＤＩベースのアロファネート基含有ポリイソシアネート組成物が、所定量のシロキサン化合物を含有することにより上記課題を解決できることを見出し、本発明を完成させるに至った。
【００１１】
すなわち本発明は、以下の実施形態を含む。
【００１２】
（１）ジフェニルメタンジイソシアネート（Ａ）と、モノオール化合物（Ｂ）との反応生成物であるアロファネート基含有ポリイソシアネートプレポリマー（Ｃ）と、シロキサン化合物（Ｄ）とを含むアロファネート基含有ポリイソシアネート組成物であって、シロキサン化合物（Ｄ）をアロファネート基含有ポリイソシアネートプレポリマー（Ｃ）中に１〜１００ｐｐｍ含むことを特徴とするアロファネート基含有ポリイソシアネート組成物。
【００１３】
（２）モノオール化合物（Ｂ）が、脂肪族モノアルコール及びポリオキシプロピレングリコールモノアルキルエーテルからなる群より選ばれる少なくとも一種を含むことを特徴とする上記（１）に記載のアロファネート基含有ポリイソシアネート組成物。
【００１４】
（３）上記（１）又は（２）に記載のアロファネート基含有ポリイソシアネート組成物と、ポリオール成分とを含むポリウレタン樹脂形成性組成物。
【００１５】
（４）上記（３）に記載のポリウレタン樹脂形成性組成物の硬化物からなるシール材。
【００１６】
（５）上記（４）に記載のシール材により封止されていることを特徴とする膜モジュール。
【発明の効果】
【００１７】
本発明により得られるアロファネート基含有ポリイソシアネート組成物を用いることにより、ウレタン樹脂から溶出する抽出物の少ないウレタン樹脂を得ることができる。
【発明を実施するための形態】
【００１８】
本発明のアロファネート基含有ポリイソシアネート組成物は、ジフェニルメタンジイソシアネート（Ａ）とモノオール化合物（Ｂ）との反応生成物であるアロファネート基含有ポリイソシアネートプレポリマー（Ｃ）と、少なくとも１つのシロキサン化合物（Ｄ）を含む組成物である。
【００１９】
本発明において用いられるＭＤＩ（Ａ）には、一般に入手できるいずれのＭＤＩモノマーも使用でき、そのＭＤＩモノマーのアイソマーは通常２，２’−ＭＤＩが０〜５重量％、２，４’−ＭＤＩが０〜９５重量％、４，４’−ＭＤＩが５〜１００重量％である。
【００２０】
本発明において用いられるＭＤＩ（Ａ）としては、より低粘度のアロファネート基含有ポリイソシアネートプレポリマーを得るために、前述のＭＤＩを用いることが好ましいが、ある程度の高粘度化も許容されるならポリメリックＭＤＩである、ポリメチレンポリフェニレンポリイソシアネートも使用できる。その場合のポリメチレンポリフェニレンポリイソシアネートの含有量は、使用するイソシアネート成分中０〜５０重量％が好ましい。５０重量％を超えると粘度が高くなりすぎ、また不溶解物が生成する場合がある。
【００２１】
本発明において用いられるモノオール化合物（Ｂ）としては、例えば脂肪族モノアルコール、芳香族モノアルコール、脂環族モノアルコール、芳香脂肪族モノアルコール、ポリオキシプロピレングリコールモノアルキルエーテル等が挙げられる。
【００２２】
脂肪族モノアルコールとしては、例えば、メタノール、エタノール、１−及び２−プロパノール、１−及び２−ブタノール、１−ペンタノール、１−ヘキサノール、２−メチル−１−ペンタノール、４−メチル−２−ペンタノール、２−エチル−１−ブタノール、１−ヘプタノール、１−オクタノール、２−オクタノール、２−エチルヘキサノール、３，５−ジメチル−１−ヘキサノール、２，２，４−トリメチル−１−ペンタノール、１−ノナノール、２，６−ジメチル−４−ヘプタノール、１−デカノール、１−ウンデカノール、１−ドデカノール、１−トリデカノール、１−テトラデカノール、１−ペンタデカノール、１−ヘキサデカノール、１−ヘプタデカノール、１−オクタデカノール、１−ノナデカノール、１−エイコサノール、１−ヘキサコサノール、１−ヘプタトリコンタノール、１−オレイルアルコール、２−オクチルドデカノール等の脂肪族モノアルコール、及びこれらの混合物等が挙げられる。
【００２３】
脂肪族モノアルコールの分子量は３２〜１５００が好ましく、ポリウレタン樹脂の成型加工性、接着強度に優れるとの観点から、分子量は１００〜１０００であることがより好ましい。
【００２４】
芳香族モノアルコールとしては、例えば、フェノール、クレゾール等を挙げることができる。
【００２５】
脂環族モノアルコールとしては、例えば、シクロヘキサノール、メチルシクロヘキサノール等を挙げることができる。
【００２６】
芳香脂肪族モノアルコールとしては、例えば、ベンジルアルコール等を挙げることができる。
【００２７】
ポリオキシプロピレングリコールモノアルキルエーテルとしては、例えば前記した脂肪族モノアルコールとポリオキシプロピレングリコールとの反応物が挙げられ、ポリオキシプロピレンメチルエーテル、ポリオキシプロピレンエチルエーテル、ポリオキシプロピレンブチルエーテル、ポリオキシプロピレン−２−エチルヘキシルエーテル、ポリオキシプロピレンオレイルエーテル、ポリオキシプロピレン−２−オクチルドデカエーテル及びこれらの混合物等が挙げられる。
【００２８】
ポリオキシプロピレングリコールモノアルキルエーテルの分子量は９０〜１５００が好ましい。なお、ポリウレタン樹脂の成型加工性、接着強度に優れるとの観点から、分子量は１５０〜１０００であることがより好ましい。
【００２９】
本発明においては、モノオール化合物（Ｂ）として、脂肪族モノアルコール、及びポリオキシプロピレングリコールモノアルキルエーテルからなる群より選ばれる少なくとも一種を含むことが好ましい。
【００３０】
本発明において用いられるシロキサン化合物（Ｄ）としては、シロキサン結合を有する化合物であれば、特に限定するものではない。例えば、ポリジメチルシロキサン、フェニル変性ポリシロキサン、ハイドロジェン変性ポリシロキサン、アミン変性ポリシロキサン、シラノール変性ポリシロキサン、カルビノール変性ポリシロキサン、メルカプト変性ポリシロキサン、及びこれらの混合物等が挙げられる。
【００３１】
これらのうち、ポリジメチルシロキサン、アミン変性ポリシロキサン、シラノール変性ポリシロキサン、カルビノール変性ポリシロキサン、メルカプト変性ポリシロキサンが好ましく、取り扱いやすさ、入手のしやすさから、ポリジメチルシロキサンが特に好ましい。
【００３２】
シロキサン化合物（Ｄ）の添加量は、アロファネート基含有ポリイソシアネート組成物中に１〜１００ｐｐｍの範囲であり、３〜５０ｐｐｍの範囲が好ましい。１ｐｐｍ未満では溶出物量が下がらず、１００ｐｐｍを超えるとシロキサン化合物の分離により、アロファネート基含有ポリイソシアネート組成物およびポリウレタン樹脂組成物が外観不良を起こす。
【００３３】
本発明において用いられる触媒（Ｅ）としては、例えば、アセトン亜鉛や、亜鉛、鉛、錫、銅、コバルト等の金属カルボン酸塩、及びこれらの混合物や、３級アミン、３級アミノアルコール、４級アンモニウム塩およびこれらの混合物等が挙げられる。
【００３４】
触媒（Ｅ）の添加量としては１〜１０００ｐｐｍの範囲が好ましく、１０〜５００ｐｐｍの範囲がより好ましい。１ｐｐｍ以下では反応が遅く、１０００ｐｐｍ以上ではプレポリマーの着色が激しいため好ましくない。
【００３５】
本発明において用いられる触媒毒（Ｆ）としては、酸性物質が適当であり、例えば無水塩化水素、硫酸、燐酸、モノアルキル硫酸エステル、アルキルスルホン酸、アルキルベンゼンスルホン酸、モノ又はジアルキル燐酸エステル、塩化ベンゾイルやルイス酸も含まれる。その添加量は触媒（Ｅ）のモル数に対し当量以上加えることが好ましく、１．０〜１．５倍モル当量加えることが好ましい。
【００３６】
本発明におけるアロファネート基含有ポリイソシアネート組成物のイソシアネート基含有量は、３〜３０重量％が好ましく、５〜２８重量％がより好ましく、ポリウレタン樹脂の成型加工性、接着強度に優れるとの観点から１０〜２６重量％であることが最も好ましい。
【００３７】
本発明におけるアロファネート基含有ポリイソシアネート組成物の２５℃における粘度は、５０〜１００００ｍＰａ・ｓが好ましく、１００〜５０００ｍＰａ・ｓがより好ましく、ポリウレタン樹脂の成型加工性に優れるとの観点から２００〜３０００ｍＰａ・ｓであることが最も好ましい。
【００３８】
本発明のアロファネート基含有ポリイソシアネート組成物は、ＭＤＩ（Ａ）とモノオール化合物（Ｂ）とをウレタン化反応させた後、触媒（Ｅ）を所定量添加してアロファネート化し、触媒毒（Ｆ）により反応を停止させ、シロキサン化合物（Ｄ）を添加することによって得ることができる。なお、シロキサン化合物（Ｄ）の添加は、ウレタン化反応前や、アロファネート化反応前でもよい。
【００３９】
ウレタン化反応は、４０〜８０℃の温度範囲で、目標のＮＣＯ含量となるまで反応することが好ましい。４５℃未満ではモノマーＭＤＩの結晶析出の恐れがあり、８０℃を超えると副反応物を生じる恐れがある。
【００４０】
アロファネート化反応は、９０〜１３０℃の温度範囲で、目標のＮＣＯ含量となるまで反応することが好ましい。９０℃未満では反応の進行が遅くなる場合があり、１３０℃を超えると副反応物を生じる恐れがある。
【００４１】
アロファネート化反応時、目標のＮＣＯ含量に到達しないうちに触媒毒（Ｆ）を添加した場合、ＭＤＩ（Ａ）とモノオール化合物（Ｂ）が反応したウレタン化物が残存するため、溶出物が多くなる恐れがある。また、反応が進行し過ぎ目標のＮＣＯ含量よりも低くなった場合、高粘度となり成形性が悪化する恐れがある。
【００４２】
本発明において、アロファネート基含有ポリイソシアネート組成物と反応し、ウレタン樹脂形成性組成物を形成するポリオール成分（Ｇ）としては、特に限定するものではなく、活性水素基を含有する化合物であればいずれも使用することができる。例えば、低分子ポリオール、ポリエーテル系ポリオール、ポリエステル系ポリオール、ポリラクトン系ポリオール、ヒマシ油系ポリオール、ポリオレフィン系ポリオールや、水酸基含有アミン系化合物等が挙げられる。これらは、単独でまたは２種類以上組み合わせて使用することができる。これらの中でもヒマシ油系ポリオールが、耐薬品性、耐溶出物性に優れるため好ましい。
【００４３】
低分子ポリオールとしては、２価のもの、例えばエチレングリコール、ジエチレングリコール、プロピレングリコール、１，２−、１，３−又は１，４−ブタンジオール、１，５−ペンタンジオール、３−メチル−１，５−ペンタンジオール、１，６−ヘキサングリコール、１，８−オクタンジオール、１，１０−デカンジオ−ル、ネオペンチルグリコール、水添ビスフェノールＡ等、また、３価以上のもの、例えばグリセリン、トリメチロールプロパン、ヘキサントリオール、ペンタエリスリトール、ソルビトール等が挙げられる。低分子ポリオールの分子量は５０〜２００が好ましい。
【００４４】
ポリエーテル系ポリオールとしては、上記低分子ポリオールのアルキレンオキシド（炭素数２〜４個のアルキレンオキサイド、例えばエチレンオキサイド、プロピレンオキサイド、ブチレンオキサイド等）付加物、およびアルキレンオキサイドの開環重合物等が挙げられ、具体的にはポリプロピレングリコール、ポリエチレングリコール、ポリテトラメチレンエーテルグリコール、またはエチレンオキサイドとプロピレンオキサイドの共重合物であるチップドエーテル等が挙げられる。ポリエーテル系ポリオールの数平均分子量は２００〜７０００が好ましく、膜シール材製造時において成型加工性に優れるとの観点から、数平均分子量は５００〜５０００であることが更に好ましい。
【００４５】
ポリエステル系ポリオールとしては、例えばポリカルボン酸（脂肪族飽和もしくは不飽和ポリカルボン酸、例えばアゼライン酸、ドデカン酸、マレイン酸、フマル酸、イタコン酸、リシノール酸、２量化リノール酸や、芳香族ポリカルボン酸、例えばフタル酸、イソフタル酸、テレフタル酸）とポリオール（上記低分子ポリオールとポリエーテルポリオールからなる群より選ばれる少なくとも１種）との縮合重合により得られるポリオール等が挙げられる。ポリエステル系ポリオールの数平均分子量は２００〜５０００が好ましく、膜シール材の製造時において成型加工性に優れるとの観点から、数平均分子量は５００〜３０００であることがより好ましい。
【００４６】
ポリラクトン系ポリオールとしては、グリコール類やトリオール類等の重合開始剤に、ε−カプロラクトン、α−メチル−ε−カプロラクトン、ε−メチル−ε−カプロラクトン等と、β−メチル−σ−バレロラクトン等からなる群より選ばれる少なくとも１種を有機金属化合物、金属キレート化合物、脂肪酸金属アシル化合物などの触媒の存在下で付加重合させたポリオール等が挙げられる。ポリラクトン系ポリオールの数平均分子量は２００〜５０００が好ましく、膜シール材の製造時において成型加工性に優れるとの観点から、数平均分子量は５００〜３０００であることがより好ましい。
【００４７】
ヒマシ油系ポリオールとしては、ヒマシ油脂肪酸とポリオール（上記低分子ポリオールとポリエーテルポリオールからなる群より選ばれる少なくとも１種）との反応により得られる線状または分岐状ポリエステル、例えばヒマシ油脂肪酸のジグリセライド、モノグリセライド、ヒマシ油脂肪酸とトリメチロールアルカンとのモノ、ジまたはトリエステル、ヒマシ油脂肪酸とポリプロピレングリコールとのモノ、ジ、またはトリエステル等が挙げられる。ヒマシ油系ポリオールの数平均分子量は３００〜４０００が好ましく、膜シール材製造時において成型加工性に優れるとの観点から、数平均分子量は５００〜３０００であることがより好ましい。
【００４８】
ポリオレフィン系ポリオールとしては、例えばポリブタジエンもしくはブタジエンとスチレンあるいはアクリロニトリルとの共重合体の末端に水酸基を導入したポリブタジエン系ポリオール等が挙げられる。
【００４９】
その他、末端にカルボキシル基と水酸基からなる群より選ばれる少なくとも１種を有するポリエステルに、アルキレンオキシド、例えばエチレンオキサイド、プロピレンオキサイド等を付加反応させて得られるポリエーテルエステル系ポリオール等が挙げられる。
【００５０】
水酸基含有アミン系化合物としては、例えば、アミノ化合物のオキシアルキル化誘導体等として、アミノアルコール等を挙げることができる。
【００５１】
アミノアルコールとしては、例えば、エチレンジアミン等のアミノ化合物のプロピレンオキサイドもしくはエチレンオキサイド付加物である、Ｎ，Ｎ，Ｎ’，Ｎ’−テトラキス［２−ヒドロキシプロピル］エチレンジアミン、Ｎ，Ｎ，Ｎ’，Ｎ’−テトラキス［２−ヒドロキシエチル］エチレンジアミン等、モノ、ジおよびトリエタノールアミン、Ｎ−メチル−Ｎ，Ｎ’−ジエタノールアミン等を挙げることができる。この中でエチレンジアミン等のアミノ化合物のプロピレンオキサイドもしくはエチレンオキサイド付加物が好ましく、Ｎ，Ｎ，Ｎ’，Ｎ’−テトラキス［２−ヒドロキシプロピル］エチレンジアミンがより好ましい。Ｎ，Ｎ，Ｎ’，Ｎ’−テトラキス［２−ヒドロキシプロピル］エチレンジアミンを使用することにより、成形時の加工性向上、溶出物の低下等により優れた効果を奏する。
【００５２】
また、該水酸基含有アミン系化合物を使用する場合の配合量は、ポリオール成分（Ｇ）中に１〜３０質量％の範囲が好ましく、５〜２５質量％の範囲が特に好ましい。ポリオール成分（Ｇ）中の割合が１質量％未満だと、水酸基含有アミン系化合物の効果を得られず、３０質量％を超えると反応性が高くなり過ぎ、作業性が悪くなり充填性が損なわれ、また、得られるシール材の硬度が高くなり過ぎるといった問題が生じる恐れがある。
【００５３】
本発明のアロファネート基含有ポリイソシアネート組成物は、ポリオール成分（Ｇ）と反応させることにより、ポリウレタン樹脂形成性組成物を得ることができ、各種シール材として用いることができる。なかでも、得られたポリウレタン樹脂から溶出する抽出物が少ないことから、医療用、工業用分離装置を構成する膜モジュール用シール材として有用である。
【００５４】
本発明における膜シール材用ポリウレタン樹脂形成性組成物としては、アロファネート基含有ポリイソシアネート組成物のイソシアネート基とポリオール成分（Ｇ）の活性水素基とのモル比（イソシアネート基／活性水素基）が０．８〜１．６の範囲内であることが好ましく、０．９〜１．２の範囲内が更に好ましく、１．０〜１．１の範囲内が特に好ましい。このような混合割合で得られる組成物によれば、耐久性に優れ、水中へのウレタン樹脂からの溶出物の量がきわめて少ない組成物が得られる。
【００５５】
なお、本発明において、必要に応じて、アロファネート基含有ポリイソシアネート組成物のイソシアネート基とポリオール成分（Ｇ）の活性水素基との反応を促進させる有機スズ化合物などの金属化合物系触媒やトリエチレンジアミン（ＴＥＤＡ）、テトラメチルヘキサメチレンジアミン（ＴＭＨＭＤＡ）、ペンタメチルエチレントリアミン（ＰＭＤＥＴＡ）、ジメチルシクロヘキシルアミン（ＤＭＣＨＡ）、ビスジメチルアミノエチルエーテル（ＢＤＭＡＥＡ）等の３級アミン触媒等、公知のウレタン化触媒を使用することができる。
【００５６】
本発明における膜シール材用ポリウレタン樹脂形成性組成物を用いて中空或いは平膜状繊維分離膜を用いたモジュール用膜シール材を得る場合、該組成物を室温下で反応させるか、またはゲル化時間の短縮や混合粘度の低下を図るべく、アロファネート基含有ポリイソシアネート組成物とポリオール成分（Ｇ）とを各々３０〜６０℃に加温して反応させてもよい。なお、ゲル化時間の短縮のために、成形温度を必要に応じて０〜１００℃、好ましくは２０〜８０℃、更に好ましくは３０〜６０℃の温度条件としてもよい。
【００５７】
抽出物の指標としては、１ｃｍ角のポリウレタン樹脂形成性組成物の硬化物に、１０倍重量のメタノールを加え、２５℃雰囲気下で２４時間振とう後、濾過、乾燥し、抽出前後の樹脂重量から算出した抽出率を用いることができる。通常、２．０重量％以下が好ましいが、特に安全性の観点から１．５重量％以下であることが好ましい。
【００５８】
また、本発明のポリウレタン樹脂形成性組成物をシール材に適用するには、透明であることが必要である。特に医療用、工業用分離装置を構成する膜モジュール用シール材においては、異物の混入を確認するために目視において濁りがないことが要求される。
【実施例】
【００５９】
以下、本発明について説明するが、本発明はこれらの実施例に限定して解釈されるものではない。なお、以下において「％」は特に断りのない限り「重量％」を意味する。
【００６０】
以下の成分を実施例及び比較例で使用した。
【００６１】
［ジフェニルメタンジイソシアネート（Ａ）（Ａ成分）］
ａ１；４，４’−ＭＤＩ（東ソー社製  ミリオネートＭＴ、イソシアネート基含有量＝３３．６％）
ａ２；２，４’−ＭＤＩおよび４，４’−ＭＤＩの混合物（東ソー社製  ミリオネートＮＭ、イソシアネート基含有量＝３３．６％）
［モノオール化合物（Ｂ）（Ｂ成分）］
ｂ１；ポリオキシプロピレングリコールモノ２−エチルヘキシルエーテル（ライオン社製  レオコン１０１５Ｈ、ＯＨＶ＝７０ｍｇＫＯＨ／ｇ）
ｂ２；２−オクチルドデカノール（花王社製  カルコール２００ＧＤ）
［触媒］
触媒Ｅ；アセチルアセトン亜鉛（東京化成製）
［触媒毒］
触媒毒Ｆ；塩化ベンゾイル（東京化成製）
［シロキサン化合物］
シロキサン化合物Ｄ；ポリジメチルシロキサン（東レダウコーニング社製  ＡＣＰ−１５００）
［ポリオール成分（Ｇ）］
ｇ１；ヒマシ油（伊藤製油社製  ヒマシ油ＬＡＶ、ＯＨＶ＝１６０ｍｇＫＯＨ／ｇ）
ｇ２；Ｎ，Ｎ，Ｎ’，Ｎ’−テトラキス［２−ヒドロキシプロピル］エチレンジアミン（ＡＤＥＫＡ社製  ＥＤＰ−３００、水酸基価＝７６０ｍｇＫＯＨ／ｇ）
なお、実施例及び比較例において所定量とは、表１および表２に記載の各組成量をいう。
【００６２】
［実施例１］
１リットル容の四口フラスコにａ１を所定量加え、窒素気流下攪拌しながら５０℃に温調した。次いで攪拌しながらｂ１を所定量加え、ウレタン化反応の発熱が収まった後に９０℃まで昇温した。内温が９０℃で安定したところで、触媒Ｅを所定量添加し９０℃で４時間反応させ、触媒毒Ｆおよびシロキサン化合物Ｄを所定量加え反応を停止させ、プレポリマーＣ−１を得た。プレポリマーＣ−１は淡黄色透明液体であった。その性状を表１に示す。
【００６３】
［実施例２〜９、比較例１〜３］
Ａ成分およびＢ成分を表１に示す組成に変更し、実施例１と同様の操作でプレポリマーを合成した。その性状を表１に示す。
【００６４】
［ポリオールＧ調製例］
ポリオール（ｇ１）７０重量部、ポリオール（ｇ２）３０重量部を混合し、ポリオール成分Ｇ−１を調製した。
【００６５】
［実施例１０〜１８、比較例４〜６］
表２に示す組成でウレタン樹脂組成物を成形した。
【００６６】
［抽出試験手順］
表２に記載の抽出物量は、下記の試験結果から算出した。
【００６７】
１）実施例１０〜１８および比較例４〜６に係るポリウレタン樹脂形成性組成物の各々を、減圧脱泡（１０〜２０ｋＰａで１分間）した後、離型紙上に約１〜２ｍｍの厚みになるようにシートを成形した。
【００６８】
２）これを１ｃｍ角にカットし、樹脂重量に対して１０倍重量のメタノールを加え、２５℃雰囲気下で２４時間振とうした。
【００６９】
３）濾過、乾燥後、抽出前後の樹脂重量より抽出率を算出した。
【００７０】
［外観評価手順］
プレポリマーＣ−１〜Ｃ−１２，及び樹脂組成物の外観を目視で評価し、濁りが確認できないものを良好、わずかでも濁りの認められるものを濁りとした。
【００７１】
【表１】
2018119084.tif 000002
【００７２】
【表２】
2018119084.tif 000003
【００７３】
上記表２に示すように、実施例１０〜１８、比較例４及び比較例５に係るポリウレタン樹脂組成物は、何れも淡黄色透明であったが、比較例６は外観に濁りが見られた。また、比較例に係るポリウレタン樹脂組成物は何れも抽出率が高いものであった。
【産業上の利用可能性】
【００７４】
本発明によれば、抽出物の少ないポリウレタン樹脂形成性組成物を提供することが可能となる。本発明のポリウレタン樹脂形成性組成物を用いた膜シール材は、多くの優れた性能、とりわけ優れた低抽出率を有する。従って、本発明のシール材は、医療用、工業用分離装置を構成する膜モジュール用シール材として好適に使用することができる。ここに、医療用、工業用分離装置としては、具体的には、血漿分離器、人工肺、人工腎臓、人工肝臓、家庭用・工業用水処理装置が挙げられる。